(57)【要約】【課題】表面硬度が高く、しかも摺動性に優れた磁気ヘッド支持体を提供する。【解決手段】［１］フッ素樹脂と芳香族ポリサルホン樹脂とを含有する樹脂組成物からなることを特徴とする磁気ヘッド支持体。［２］芳香族ポリサルホン樹脂が、下記の構造単位2004087022.tif 000008を８０モル％以上含む樹脂である［１］記載の磁気ヘッド支持体。［３］芳香族ポリサルホン樹脂１００重量部に対して、フッ素樹脂１〜１００重量部を含有する樹脂組成物である［１］または［２］記載の磁気ヘッド支持体。【選択図】　　　　　なし【特許請求の範囲】
【請求項１】
フッ素樹脂と芳香族ポリサルホン樹脂とを含有する樹脂組成物からなることを特徴とする磁気ヘッド支持体。
【請求項２】
芳香族ポリサルホン樹脂が、下記の構造単位
2004087022.tif 000007
を８０モル％以上含む樹脂である請求項１記載の磁気ヘッド支持体。
【請求項３】
芳香族ポリサルホン樹脂１００重量部に対して、フッ素樹脂１〜１００重量部を含有する樹脂組成物である請求項１または２記載の磁気ヘッド支持体。
【発明の詳細な説明】
【０００１】
【発明の属する技術分野】
本発明は、磁気ヘッド支持体に関する。
【０００２】
【従来の技術】
近年、ノートパソコン等においては、耐衝撃性を付与して信頼性を高めるために、磁気ディスク停止時には磁気ヘッドを磁気ディスク外に退避させるロード・アンロード機構が採用されている。
ロード・アンロード機構（第１図参照）においては、磁気ディスク停止時に磁気ヘッドを、磁気ディスク外に設置した磁気ヘッド支持体に載せることにより固定している。
磁気ヘッドを退避させる際には、磁気ヘッド等が磁気ヘッド支持体と摺動するため、磁気ヘッド支持体が磨耗して磨耗粉が発生し、この磨耗粉が磁気ディスクの故障の主な原因の１つになっている。
現在、磁気ヘッド支持体には溶融時に液晶性を示すいわゆる液晶性ポリエステル樹脂とフッ素樹脂との樹脂組成物からなるものが使用されているが、液晶性ポリエステル樹脂は表面硬度が低く、摺動により表面から繊維状物の剥離を起こしやすいという問題があった。
よって、表面硬度が高く、しかも摺動性に優れた磁気ヘッド支持体の開発が望まれていた。
【０００３】
【発明が解決しようとする課題】
本発明の目的は、表面硬度が高く、しかも摺動性に優れた磁気ヘッド支持体を提供することにある。
【０００４】
【課題を解決するための手段】
本発明者らは、上記したような問題がない磁気ヘッド支持体を見出すべく、鋭意検討を重ねた結果、フッ素樹脂と芳香族ポリサルホン樹脂とを含有する樹脂組成物からなる磁気ヘッド支持体が、表面硬度が高く、しかも摺動性に優れていることを見出し、本発明を完成させるに至った。
【０００５】
即ち、本発明は、フッ素樹脂と芳香族ポリサルホン樹脂とを含有する樹脂組成物からなることを特徴とする磁気ヘッド支持体を提供するものである。
【０００６】
【発明の実施の形態】
以下、本発明を詳細に説明する。
本発明の磁気ヘッド支持体は、フッ素樹脂と芳香族ポリサルホン樹脂とを含有する樹脂組成物からなる。
【０００７】
本発明で使用されるフッ素樹脂は、分子中にフッ素原子を含有する樹脂であり、例えば、四フッ化エチレン樹脂（ポリテトラフルオロエチレン）、四フッ化エチレン−パーフルオロアルキルビニルエーテル共重合樹脂、四フッ化エチレン−六フッ化プロピレン共重合樹脂、四フッ化エチレン−エチレン共重合樹脂、三フッ化塩化エチレン樹脂、フッ化ビニリデン樹脂などが挙げられる。
これらの中で、四フッ化エチレン樹脂は、溶融粘度が高く融点以上でも流動しにくく、該組成物中で均一に分散しやすく、かつ分散状態が成型加工条件によっても変化しにくく、得られる成形品の機械強度や摺動特性が変化しにくいため好ましい。
四フッ化エチレン樹脂の中でも、平均粒径２０μｍ未満の四フッ化エチレン樹脂粉末がより好ましく、市販品の例としては、例えば、フルオン（登録商標）Ｌ１６９Ｊ（旭硝子株式会社製）などが挙げられる。
【０００８】
本発明で使用される芳香族ポリサルホン樹脂は、アリーレン単位、エーテル結合およびサルホン結合を必須の繰り返し構造単位として有する樹脂であり、アリーレン単位、エーテル結合およびサルホン結合が、ともに無秩序にまたは秩序正しく結合してなるポリアリーレン化合物である。
【０００９】
該芳香族ポリサルホン樹脂としては、例えば、下記式（Ｉ）で示される構造単位を有するもの、式（Ｉ）及び式（ＩＩ）で示される構造単位を有するもの、式（Ｉ）及び式（ＩＩＩ）で示される構造単位を有するもの、または式（Ｉ）式（ＩＩ）及び式（ＩＩＩ）で示される構造単位を有するものなどが挙げられる。
【００１０】
2004087022.tif 000002
（Ｉ）
式（Ｉ）中、Ｒ１、Ｒ２は、それぞれ独立に、炭素数１〜６のアルキル基、炭素数３〜１０のアルケニル基、フェニル基またはハロゲン原子を表し、ｐ、ｑは、それぞれ０〜４の整数を表す。Ｒ１が複数ある場合、各Ｒ１は互いに異なっていてもよく、Ｒ２が複数ある場合、各Ｒ２は互いに異なっていてもよい。
【００１１】
2004087022.tif 000003
（ＩＩ）
式（ＩＩ）中、Ｒ３、Ｒ４は、それぞれ独立に、炭素数１〜６のアルキル基、炭素数３〜１０のアルケニル基、フェニル基またはハロゲン原子を表し、ｒ、ｓは、それぞれ０〜４の整数を表す。Ｒ３が複数ある場合、各Ｒ３は互いに異なっていてもよく、Ｒ４が複数ある場合、各Ｒ４は互いに異なっていてもよい。
【００１２】
2004087022.tif 000004
（ＩＩＩ）
式（ＩＩＩ）中、Ｒ５は、炭素数１〜６のアルキル基、炭素数３〜１０のアルケニル基、フェニル基またはハロゲン原子を表し、ｔは０〜４の整数を表す。Ｒ５が複数ある場合、各Ｒ５は互いに異なっていてもよい。ｕは１〜３の整数を表す。
【００１３】
芳香族ポリサルホン樹脂が、上記構造単位（Ｉ）のみからなる場合、ｐおよびｑは０であることが好ましい。
また、上記構造単位（Ｉ）及び（ＩＩ）からなる場合、（Ｉ）／（ＩＩ）のモル比は、０．１〜９．０が好ましく、より好ましくは１．０〜４．０である。
また、上記構造単位（Ｉ）及び（ＩＩＩ）からなる場合、式（ＩＩＩ）中のｕは１であることが好ましく、（Ｉ）／（ＩＩＩ）のモル比は、０．１〜９．０が好ましく、より好ましくは１．０〜４．０である。
【００１４】
また、芳香族ポリサルホン樹脂は、上記の式（Ｉ）〜（ＩＩＩ）で示される構造単位に加えて、さらに下記式で示される構造単位を含有していてもよい。
2004087022.tif 000005
上記の構造単位中、Ｘは、酸素原子、イオウ原子、または炭素数１〜６のアルキレン基を表す。炭素数１〜６のアルキレン基としては、例えば、メチレン基またはエチレン基などが挙げられる。
【００１５】
本発明で使用される芳香族ポリサルホン樹脂としては、上記構造単位（Ｉ）のみからなる芳香族ポリサルホン樹脂、上記構造単位（Ｉ）及び（ＩＩ）からなる芳香族ポリサルホン樹脂が好ましく、上記構造単位（Ｉ）のみからなる芳香族ポリサルホン樹脂がより好ましい。
【００１６】
本発明で使用される芳香族ポリサルホン樹脂は、例えば、特公昭４２−７７９９、特公昭４５−２１３１８、特公平３−２３５７０などに記載の公知の方法により製造することができるが、市販の芳香族ポリサルホン樹脂を使用してもよい。市販の芳香族ポリサルホン樹脂としては、例えば、上記構造単位（Ｉ）からなる住友化学工業株式会社製のスミカエクセルＰＥＳ３６００Ｐ（商品名）、上記構造単位（Ｉ）及び（ＩＩ）からなるＡＭＯＣＯ社のＵＤＥＬ　Ｐ−１７００（商品名）などが挙げられる。
【００１７】
本発明で使用される芳香族ポリサルホン樹脂の末端構造は、樹脂の製法に従って決まるものであり、例えば、−Ｃｌ、−ＯＨ、または−ＯＲ（Ｒはアルキル基）などが挙げられる。
【００１８】
本発明に使用される樹脂組成物は、芳香族ポリサルホン樹脂１００重量部に対して、フッ素樹脂を好ましくは１〜１００重量部、より好ましくは１０〜５０重量部、さらに好ましくは１０〜３５重量部含有してなる。該樹脂組成物を成形品とした場合、フッ素樹脂が１重量部未満では摺動性が不十分となる傾向があり、１００重量部を超えると表面硬度の低下する傾向がある。
【００１９】
該樹脂組成物には、本発明の目的を損ねない範囲で、機械物性を向上させるなどの目的で、無機充填材を含有させてもよい。無機充填材としては、例えば、ガラス繊維、シリカアルミナ繊維、ウォラストナイト、チタン酸カリウムウィスカー等の繊維状または針状の補強材、炭酸カルシウム、ドロマイト、タルク、マイカ、クレイ、ガラスビーズなどが挙げられ、これらは単独でも２種以上混合して用いてもよい。
【００２０】
また、該樹脂組成物には、本発明の目的を損ねない範囲で、ポリアミド、ポリエステル、ポリフェニレンスルフィド、ポリエーテルケトン、ポリカーボネート、ポリフェニレンエーテルおよびその変性物、ポリエーテルサルホン、ポリエーテルイミド、液晶ポリエステル樹脂などの熱可塑性樹脂、フェノール樹脂、エポキシ樹脂、ポリイミド樹脂などの熱硬化性樹脂などを少なくとも一種含有させてもよい。
【００２１】
さらに、該樹脂組成物には、本発明の目的を損ねない範囲で、染料、顔料などの着色剤、酸化防止剤、熱安定剤、帯電防止剤、界面活性剤などの通常の添加剤の少なくとも一種を含有されてもよい。
【００２２】
該樹脂組成物は、フッ素樹脂、芳香族ポリサルホン樹脂、必要に応じて、無機充填材、熱可塑性樹脂や熱硬化性樹脂類、添加剤等を、ヘンシェルミキサー、タンブラー等を用いて混合した後、押出機を用いて溶融混練することなどにより得ることができる。
【００２３】
本発明の磁気ヘッド支持体は、該樹脂組成物を、例えば、射出成形法、圧縮成形法、押出し成形法、中空成形法などの成形方法によって成形することにより得ることができる。
このようにして得られる磁気ヘッド支持体は、表面硬度が高く、しかも摺動性に優れたものである。
【００２４】
【実施例】
以下、本発明を実施例に基いて説明するが、本発明が実施例により限定されるものではないことは言うまでもない。なお、実施例中の物性は以下の方法により測定した。
摩擦係数：上記方法で得た厚み１ｍｍ平板をＣｅｎｔｅｒ　Ｆｏｒ　Ｔｒｉｂｏｌｏｇｙ社製Ｕｎｉｖｅｒｓａｌ　Ｍｉｃｒｏ　Ｔｒｉｂｏｔｅｓｔｅｒを使用し、回転速度１００ｒｐｍ、回転半径５ｍｍ、直径１．６ｍｍの球状の圧子を使用して荷重０．０３Ｎ（３ｇｆ）で測定した。
表面硬度：上記方法で得た曲げ強度試験片を東洋精機株式会社製自動ロックウェル硬度計を使用し、ＪＩＳ　Ｋ７２０２に準拠しＭスケールで測定した。
【００２５】
実施例１〜３、比較例１
以下の各成分を表１に示す組成でヘンシェルミキサーを用いて混合後、二軸押出機（池貝鉄工（株）製ＰＣＭ−３０型）を用いて、シリンダー温度３４０℃で造粒し、樹脂組成物を得た。得られた樹脂組成物を射出成型機（住友重機工業（株）製、ネオマットＮ１１０／４５）、フィルムゲート式の６４ｍｍ×６４ｍｍ、１ｍｍ厚の平板金型を用いて３６０℃で成型して平板状試験片を得た。また、サイドゲート式の長さ１２７ｍｍ、幅１２．７ｍｍ、厚さ６．４ｍｍの曲げ強度試験片金型を用いてアイゾット衝撃試験片を得た。得られた試験片は上記した方法により物性評価を行った。結果を表１に示す。
（１）芳香族ポリサルホン樹脂：　住友化学工業株式会社製、商品名：スミカエクセル（登録商標）ＰＥＳ３６００Ｐ
（２）フッ素樹脂：旭硝子株式会社製商品名：フルオン（登録商標）Ｌ１６９Ｊ
（３）液晶性ポリエステル樹脂：　住友化学工業株式会社製、商品名：スミカスーパー（登録商標）Ｅ６０００
【００２６】
【表１】
2004087022.tif 000006
【００２７】
【発明の効果】
本発明によれば、表面硬度が高く、しかも摺動性に優れた磁気ヘッド支持体を提供することが可能となる。
【図面の簡単な説明】
【図１】ロード・アンロード機構を示す模式図である。
【図１】
2004087022.tif 000009